비닐기 를 갖 는 디 메틸 폴리 실록 산 ( 비닐기 함유량 : 1 . 5 질량 %, 평균 중합도 : 4500 ) 과 폴리 메틸 하이드로 젠 실록 산 과 비닐기 를 갖 는 MQ 레진 ( MQ 레진 에서 의 비닐기 함유량 : 2 . 0 질량 %, 질량 평균 분자량 : 4000 ) 의 혼합물 ( 토레이 · 다우 코닝 사 제품 , BY 24 - 567 , 고형분 41 질량 %, 비닐기 를 갖 는 디 메틸 폴리 실록 산 100 질 량부 에 대하 여 비닐기 를 갖 는 MQ 레진 60 질량 부 함유 ) 100 질 량부 와 , 반응 억제제 ( 토레이 · 다우 코닝 사 제품 , BY 24 - 808 , 고형분 20 질량 %) 9 . 5 질 량부 와 , 백금 촉매 ( 토레이 · 다우 코닝 사 제품 CAT - BY 24 - 835 , 고형분 100 질량 %) 2 . 5 질 량부 를 혼합 하 고 , 톨루엔 / MEK 혼합 용매 로 희석 하 여 고형분 농도 1 . 5 질량 % 의 박리제 도공 액 을 얻 었 다 . 다음 으로 기재 로서 두께 38 ㎛ 의 폴리에틸렌 테레프탈 레이트 필름 ( 미쓰 비시 화학 폴리에스테르 필름 사 제품 , T - 100 ) 을 준비 하 고 , 이 기재 에 박리제 도공 액 을 도포 두께 0 . 1 ㎛ 가 되 도록 균일 하 게 도포 하 고 , 140 ℃ 에서 가열 처리 하 여 경화 시켜서 , 기재 의 한쪽 면 에 박리제 층 이 형성 된 박리 시트 를 얻 었 다 .